(57)【要約】【課題】精度よく三次元姿勢情報を検知可能であり、かつ着用快適性に優れた、モーションセンサーを備えてなる衣料衣料を提供する。【解決手段】ヨコ方向およびタテ方向のうち少なくともどちらか一方のストレッチ性が２０〜２５０％の布帛を用いて、モーションセンサーを備えてなる衣料を得る。【選択図】なし【特許請求の範囲】
【請求項１】
モーションセンサーを備えてなる衣料であって、ヨコ方向およびタテ方向のうち少なくともどちらか一方のストレッチ性が２０〜２５０％の範囲の布帛を含むことを特徴とする衣料。
【請求項２】
前記ストレッチ性が６０〜１００％の範囲内である、請求項１に記載の衣料。
【請求項３】
前記布帛が、３０Ｔ／ｍ以下のトルクを有する捲縮繊維を含む、請求項１または請求項２に記載の衣料。
【請求項４】
前記捲縮繊維が、Ｓ方向のトルクを有する仮撚捲縮加工糸とＺ方向のトルクを有する仮撚捲縮加工糸とを含む複合糸である、請求項３に記載の衣料。
【請求項５】
前記複合糸がインターレース加工を施された交絡糸である、請求項４に記載の衣料。
【請求項６】
前記複合糸のトルクがノントルクである、請求項４または請求項５のいずれかに記載の衣料。
【請求項７】
前記捲縮繊維において、単繊維繊度が２．３ｄｔｅｘ以下である、請求項３〜６のいずれかに記載の衣料。
【請求項８】
前記捲縮繊維がポリエステル繊維からなる、請求項３〜７のいずれかに記載の衣料。
【請求項９】
衣料が編物を含み、該編物が前記捲縮繊維を含む、請求項３〜８のいずれかに記載の衣
料。
【請求項１０】
前記編物において、編物密度が、コース数４０〜２５０／２．５４ｃｍかつウエール数３０〜３００／２．５４ｃｍである、請求項９に記載の衣料。
【請求項１１】
前記編物が緯編組織を有する、請求項９または請求項１０に記載の衣料。
【請求項１２】
前記編物に吸水加工が施されている、請求項９〜１１のいずれかに記載の衣料。
【請求項１３】
前記編物の目付けが７０〜２５０ｇ／ｍ２の範囲内である、請求項９〜１２のいずれかに記載の衣料。
【請求項１４】
前記編物の少なくとも片面上に、繊維径が５０〜３０００ｎｍの極細繊維を含む布帛が積層されてなる、請求項９〜１３のいずれかに記載の衣料。
【請求項１５】
前記モーションセンサーが慣性センサーである、請求項１〜１４のいずれかに記載の衣料。
【請求項１６】
前記モーションセンサーの取付け方法が面ファスナーである、請求項１〜１５のいずれかに記載の衣料。
【発明の詳細な説明】
【技術分野】
【０００１】
本発明は、モーションセンサーを備えてなる衣料であって、精度よく三次元姿勢情報を検知可能であり、かつ着用快適性に優れた衣料に関する。
【背景技術】
【０００２】
近年、各種モーションセンサーを用いた３次元姿勢情報計測システムが開発されており、スポーツ工学、リハビリテーション工学、ロボット工学、作業者管理など他分野で応用されている。（例えば、特許文献１参照。）
しかしながら、これらのモーションセンサーを適切に身体に密着させ、精度よく三次元姿勢情報を検知可能であり、かつ着用快適性に優れた衣料はこれまであまり提案されていない。
【先行技術文献】
【特許文献】
【０００３】
【特許文献１】特許第５３８８４７３号公報
【発明の概要】
【発明が解決しようとする課題】
【０００４】
本発明は上記の背景に鑑みなされたものであり、その目的はモーションセンサーを適切に身体に密着させ、精度よく三次元姿勢情報を検知可能であり、かつ着用快適性に優れた衣料を提供することにある。
【課題を解決するための手段】
【０００５】
本発明者は上記の課題を達成するため鋭意検討した結果、ヨコ方向およびタテ方向のうち少なくともどちらか一方のストレッチ性が２０〜２５０％の布帛を得た後、該布帛でモーションセンサーを備えた衣料を構成すると、身体を動かしてもセンサーと身体との密着性の変化が小さく、かつモーションセンサーが確実に身体に密着し精度よく三次元姿勢情報を検知可能であり、かつ着用快適性に優れた衣料が得られることを見出し、さらに鋭意検討を重ねることにより本発明を完成するに至った。
【０００６】
かくして、本発明によれば「モーションセンサーを備えてなる衣料であって、ヨコ方向およびタテ方向のうち少なくともどちらか一方のストレッチ性が２０〜２５０％の範囲の布帛を含むことを特徴とする衣料。」が提供される。
【０００７】
その際、前記ストレッチ性が６０〜１００％の範囲内であることが好ましい。また、前記布帛が、３０Ｔ／ｍ以下のトルクを有する捲縮繊維を含むことが好ましい。また、Ｓ方向のトルクを有する仮撚捲縮加工糸とＺ方向のトルクを有する仮撚捲縮加工糸とを含む複合糸であることが好ましい。また、前記複合糸がインターレース加工を施された交絡糸であることが好ましい。また、前記複合糸のトルクがノントルクであることが好ましい。また、前記捲縮繊維において、単繊維繊度が２．３ｄｔｅｘ以下であることが好ましい。また、前記捲縮繊維がポリエステル繊維からなることが好ましい。また、衣料が編物を含み、該編物が前記捲縮繊維を含むことが好ましい。その際、前記編物において、編物密度が、コース数４０〜１００／２．５４ｃｍかつウエール数３０〜３００／２．５４ｃｍであることが好ましい。また、前記編物が緯編組織を有することが好ましい。また、前記編物に吸水加工が施されていることが好ましい。また、前記編物の目付けが７０〜２５０ｇ／ｍ２の範囲内であることが好ましい。また、前記編物の少なくとも片面上に、繊維径が５０〜３０００ｎｍの極細繊維を含む布帛が積層されてなることが好ましい。また、前記モーションセンサーが慣性センサーであることが好ましい。また、前記モーションセンサーの取付け方法が面ファスナーであることが好ましい。
【発明の効果】
【０００８】
本発明によれば、モーションセンサーを備えてなる衣料であって、精度よく三次元姿勢情報を検知可能であり、かつ着用快適性に優れた衣料が得られる。
【発明を実施するための形態】
【０００９】
以下、本発明の実施の形態について詳細に説明する。まず、本発明は、モーションセンサーを備えてなる衣料であって、ヨコ方向およびタテ方向のうち少なくともどちらか一方のストレッチ性が２０〜２５０％の範囲の布帛を含む。
【００１０】
ここで、前記布帛には３０Ｔ／ｍ以下のトルクを有する捲縮繊維が含まれることが好ましい。３０Ｔ／ｍ以下のトルクを有する捲縮繊維（以下単に「捲縮繊維」ということもある。）としては、製造条件または繊度において互いに異なる２種以上の仮撚捲縮加工糸を含む（好ましくは、製造条件または繊度において互いに異なる２種以上の仮撚捲縮加工糸のみで構成される）複合糸であることが好ましい。
【００１１】
仮撚捲縮加工糸には第１ヒーター域で仮撚をセットした、いわゆるｏｎｅ  ｈｅａｔｅｒ仮撚捲縮加工糸と、該糸をさらに第２ヒーター域に導入して弛緩熱処理することによりトルクを減らした、いわゆるｓｅｃｏｎｄ  ｈｅａｔｅｒ仮撚捲縮加工糸とがある。また、施撚の方向により、Ｓ方向のトルクを有する仮撚捲縮加工糸とＺ方向のトルクを有する仮撚捲縮加工糸とがある。本発明においてこれらの仮撚捲縮加工糸を用いることができる。特に、Ｓ方向のトルクを有する仮撚捲縮加工糸とＺ方向のトルクを有する仮撚捲縮加工糸とで複合糸を構成すると、低トルクの複合糸が得られ好ましい。
【００１２】
かかる複合糸は例えば以下の方法により製造することができる。すなわち、糸条を第１ローラ、セット温度が９０〜２２０℃（より好ましくは１００〜１９０℃）の熱処理ヒーターを経由して撚り掛け装置によって施撚することによりｏｎｅ  ｈｅａｔｅｒ仮撚捲縮加工糸を得てもよいし、必要に応じてさらに第２ヒーター域に導入して弛緩熱処理することによりｓｅｃｏｎｄ  ｈｅａｔｅｒ仮撚捲縮加工糸を得てもよい。仮撚加工時の延伸倍率は、０．８〜１．５の範囲が好ましく、仮撚数は、仮撚数（Ｔ／ｍ）＝（３２５００／（Ｄｔｅｘ）１／２）×αの式においてα＝０．５〜１．５が好ましく、通常は０．８〜１．２位とするのがよい。ただし、Ｄｔｅｘとは糸条の総繊度である。用いる撚り掛け装置としては、ディスク式あるいはベルト式の摩擦式撚り掛け装置が糸掛けしやすく、糸切れも少なくて適当であるが、ピン方式の撚り掛け装置であってもよい。また、施撚の方向により、仮撚捲縮加工糸が有するトルクをＳ方向かＺ方向か選択することができる。次いで、２種以上の仮撚捲縮加工糸を合糸することにより前記複合糸が得られる。
【００１３】
かかる複合糸には、インターレース加工により交絡が付与されていることが好ましい。交絡（インターレース）の個数は、ソフトな風合いやストレッチ性を損なわないために３０〜９０個／ｍの範囲内であることが好ましい。該個数が９０個／ｍよりも大きいとソフトな風合いやストレッチ性が損なわれるおそれがある。逆に、該個数が３０個／ｍよりも小さいと複合糸の集束性が不十分となり、製編織性が損なわれるおそれがある。なお、交絡処理（インターレース加工）は通常のインターレースノズルを用いて処理したものでよい。
【００１４】
かくして得られた複合糸のトルクとしては、３０Ｔ／ｍ以下（好ましくは１８Ｔ／ｍ以下、より好ましくは１０Ｔ／ｍ以下  、特に好ましくはノントルク（０Ｔ／ｍ））であることが好ましい。トルクは小さいほど好ましくノントルク（０Ｔ／ｍ）が最も好ましい。このようにノントルクとするには、Ｓ方向のトルクを有する仮撚捲縮加工糸とＺ方向の仮撚捲縮加工糸とを合糸する際、トルクの方向が異なること以外は同じトルクを有する２種の仮撚捲縮加工糸を使用するとよい。
【００１５】
また、前記複合糸（捲縮繊維）において、捲縮率が２％以上（より好ましくは１０〜２０％）であることが好ましい。該捲縮率が２％未満では十分なソフトな風合いやストレッチ性が得られないおそれがある。
【００１６】
前記複合糸（捲縮繊維）において、単繊維繊度が２．３ｄｔｅｘ以下（好ましくは０．００００２〜２．０ｄｔｅｘ、特に好ましくは０．１〜２．０ｄｔｅｘ）であることが好ましい。該繊維糸繊度は小さいほどよく、ナノファイバーと称せられる単糸繊維径が１０００ｎｍ以下のものでもよい。該単繊維繊度が２．３ｄｔｅｘよりも大きいと吸水性が低下し、湿潤時における通気性の変化率が低下するおそれがある。また、複合糸の総繊度としては３３〜２２０ｄｔｅｘの範囲内であることが好ましい。さらに、複合糸のフィラメント数としては５０〜３００本（より好ましくは１００〜３００本）の範囲内であることが好ましい。
【００１７】
また、前記複合糸（捲縮繊維）の単糸断面形状としては、通常の丸断面でもよいが、丸断面以外の異型断面形状であってもよい。かかる異型断面形状としては、三角、四角、十字、扁平、くびれ付扁平、Ｈ型、Ｗ型などが例示される。その際、扁平な断面形状の、長手中心線方向の長さＢの、この長手中心線方向に直角をなして交差する方向における最大幅Ｃ１に対する比Ｂ／Ｃ１により表される断面扁平度が２〜６（より好ましくは３．１〜５．０）の範囲内であることが、布帛のソフト性の点で好ましい。また、その幅の最大値Ｃ１の、最小値Ｃ２に対する比Ｃ１／Ｃ２が、１．０５〜４．００（より好ましくは１．１〜１．５）の範囲内であることが、布帛の吸水性の点で好ましい。
【００１８】
前記捲縮繊維を構成する繊維としては特に制限されず、ポリエステル繊維、アクリル繊維、ナイロン繊維、レーヨン繊維、アセテート繊維、さらには、綿、ウール、絹などの天然繊維やこれらを複合したものが使用可能である。特にポリエステル繊維が好ましい。
【００１９】
かかるポリエステルとしては、テレフタル酸を主たる酸成分とし、炭素数２〜６のアルキレングリコール、すなわちエチレングリコール、トリメチレングリコール、テトラメチレングリコール、ペンタメチレングリコール、ヘキサメチレングリコールからなる群より選ばれた少なくとも１種を主たるグリコール成分とするポリエステルが好ましい。なかでも、エチレングリコールを主たるグリコール成分とするポリエステル（ポリエチレンテレフタレート）またはトリメチレングリコールを主たるグリコール成分とするポリエステル（ポリトリメチレンテレフタレート）が特に好ましい。
【００２０】
かかるポリエステルには、必要に応じて少量（通常３０モル％以下）の共重合成分を有していてもよい。その際、使用されるテレフタル酸以外の二官能性カルボン酸としては、例えばイソフタル酸、ナフタリンジカルボン酸、ジフェニルジカルボン酸、ジフェノキシエタンジカルボン酸、β−ヒドロキシエトキシ安息香酸、ｐ−オキシ安息香酸、５−ナトリウムスルホイソフタル酸、アジピン酸、セバシン酸、１，４−シクロヘキサンジカルボン酸のごとき芳香族、脂肪族、脂環族の二官能性カルボン酸をあげることができる。また、上記グリコール以外のジオール化合物としては、例えばシクロヘキサン−１，４−ジメタノール、ネオペンチルグリコール、ビスフェノールＡ、ビスフェノールＳのごとき脂肪族、脂環族、芳香族のジオール化合物およびポリオキシアルキレングリコール等をあげることができる。
【００２１】
前記ポリエステルは任意の方法によって合成したものでよい。例えばポリエチレンテレフタレートの場合について説明すると、テレフタル酸とエチレングリコールとを直接エステル化反応させるか、テレフタル酸ジメチルのごときテレフタル酸の低級アルキルエステルとエチレングリコールとをエステル交換反応させるかまたはテレフタル酸とエチレンオキサイドとを反応させるかしてテレフタル酸のグリコールエステルおよび／またはその低重合体を生成させる第１段階の反応と、第１段階の反応生成物を減圧下加熱して所望の重合度になるまで重縮合反応させる第２段階の反応によって製造されたものでよい。また、前記ポリエステルは、マテリアルリサイクルまたはケミカルリサイクルされたポリエステル、または、特開２００４−２７００９７号公報や特開２００４−２１１２６８号公報に記載されているような、特定のリン化合物およびチタン化合物を含む触媒を用いて得られたポリエステルであってもよい。さらには、ポリ乳酸やステレオコンプレックスポリ乳酸などの生分解性を有するポリエステルでもよい。
【００２２】
前記ポリエステルに紫外線吸収剤がポリエステル重量対比０．１重量％以上（好ましくは０．１〜５．０重量％）含まれていると、布帛に紫外線遮蔽性が付加され好ましい。かかる紫外線吸収剤としては、ベンゾオキサジン系有機紫外線吸収剤、ベンゾフェノン系有機紫外線吸収剤、ベンゾトリアゾール系有機紫外線吸収剤、サリチル酸系有機紫外線吸収剤などが例示される。なかでも、紡糸の段階で分解しないという点からベンゾオキサジン系有機紫外線吸収剤が特に好ましい。
【００２３】
かかるベンゾオキサジン系有機紫外線吸収剤としては、特開昭６２−１１７４４号公報に開示されたものが好適に例示される。すなわち、２−メチル−３，１−ベンゾオキサジン−４−オン、２−ブチル−３，１−ベンゾオキサジン−４−オン、２−フェニル−３，１−ベンゾオキサジン−４−オン、２，２’−エチレンビス（３，１−ベンゾオキサジン−４−オン）、２，２’−テトラメチレンビス（３，１−ベンゾオキサジン−４−オン）、２，２’−ｐ−フェニレンビス（３，１−ベンゾオキサジン−４−オン）、１，３，５−トリ（３，１−ベンゾオキサジン−４−オン−２−イル）ベンゼン、１，３，５−トリ（３，１−ベンゾオキサジン−４−オン−２−イル）ナフタレンなどである。
【００２４】
また、前記ポリエステルに艶消し剤（二酸化チタン）がポリエステル重量対比０．２重量％以上（好ましくは０．３〜２．０重量％）含まれていると、布帛に防透性が付加され好ましい。
【００２５】
さらに前記ポリエステルには、必要に応じて、微細孔形成剤（有機スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。
【００２６】
本発明の衣料において、衣料が布帛を含み、該布帛が前記捲縮繊維を含むことが好ましい。該布帛のヨコ方向およびタテ方向のうち少なくともどちらか一方のストレッチ性が２〜２５０％（好ましくは６０〜１００％、より好ましくは８０〜１００％）であることが肝要である。  ヨコ方向およびタテ方向ともにストレッチ性が２０％より小さいと、身体を動かした際にモーションセンサーと身体との密着性の変化が大きくなり、またモーションセンサーのズレなどが発生して三次元姿勢情報の検知精度が低下するおそれがある。
【００２７】
その際、かかる布帛の組織は特に限定されず、編物、織物、不織布いずれでもよい。例えば、平織、綾織、サテンなどの織組織を有する織物や、天竺、スムース、フライス、鹿の子、そえ糸編、デンビー、ハーフなどの編組織を有する編物、不織布などが好適に例示されるが、これらに限定されるものではない。層数も単層でもよいし、２層以上の多層であってもよい。なかでも編物が好ましい。特に緯編（丸編）組織を有する編物が好ましい。
【００２８】
その際、前記編物において、編物密度が、コース数４０〜１００／２．５４ｃｍかつウエール数３０〜３００／２．５４ｃｍであることが好ましい。また、前記編物に吸水加工が施されていることが好ましい。布帛に吸水加工が施されることにより、その布帛を含む衣料の吸汗性が向上し、優れた着用快適性が得られる。また、前記編物の目付けが７０〜２５０ｇ／ｍ２の範囲内であることが好ましい。該目付けが７０ｇ／ｍ２より小さいと吸水性が低下するおそれがある。逆に、該目付けが２５０ｇ／ｍ２より大きいと、衣料の重量が重くなり着用快適性が低下するおそれがある。
【００２９】
また前記編物の片面上に繊維径が５０〜３０００ｎｍの極細繊維を含む織物が積層されていることが好ましい。かかる織物が積層されていると、該織物と肌との密着性が向上しモーションセンサーが確実に固定され、優れた三次元姿勢情報検知精度が得られる。なお、前記極細繊維は、例えば特許第４４７３８６７号公報に記載の方法により製造することができる。また、市販品では、帝人社製「ナノフロント」（登録商標）などが例示される。
【００３０】
本発明の衣料は、前記捲縮繊維を用いて常法により製編織して布帛を得た後、該布帛を用いて衣料を縫製した後、モーションセンサーを取り付けることにより得られる。
その際、モーションセンサーの取付け方法は特に限定されず、例えば、面ファスナー、スナップ、粘着剤、縫着、磁石、ポケット等が例示されるが、これらに限定されるものではない。なかでも面ファスナーが好ましい。
【００３１】
ここで、前記布帛において、前記捲縮繊維以外の繊維を含んでいてもよい。また、前記布帛に、常法の染色加工、起毛加工、紫外線遮蔽あるいは抗菌剤、消臭剤、防虫剤、蓄光剤、再帰反射剤、マイナスイオン発生剤、撥水剤等の機能を付与する各種加工を付加適用してもよい。
【００３２】
また、前記モーションセンサーとしては、加速度センサー、ジャイロセンサー、地磁気センサーなどの慣性センサー、光学式センサー、機械式センサー、磁気式センサー、画像式センサーなどが例示されるが特に限定されるものではない。なかでも慣性センサーが好ましい。
【００３３】
また、センサーで得られたデータは解析し、スポーツ工学、リハビリテーション工学、ロボット工学、作業者管理などの行動分析に用いてもよい。また、それらのデータはスポーツ競技等で判定が必要な場合や、見守り、医療分野の判定基準として採用してもよい。
【００３４】
また、センサーで得られたデータとその他のエレクトロニクス端末を組み合わせて複合的な製品を展開してもよい。複合的なサービスとしては、センサーで得られたデータに対応して光および音などの二次媒体でアナウンスを行うことができるサービスや、他のバイタルデータ（心拍数、血圧、呼吸、体温、肌乾燥など）との相関を調査して利用するサービスが挙げられる。
【００３５】
ここで、センサーで得られたデータを用いてＩＴサービスを実施してもよい。ＩＴサービスとしては、前記データの売買、前記データを利用して開発したアプリケーションを提供するサービスなどが挙げられる。また、前記サービスをスポーツ施設、病院、介護施設、現場作業などでモニタリングするサービスに利用し、遠隔地からサービスを提供できるような支援に用いてもよい。
【００３６】
本発明の衣料は、前記布帛を含むので、身体を動かしてもセンサーと身体との密着性の変化が小さく、かつモーションセンサーを確実に身体に密着させ精度よく三次元姿勢情報を検知可能であり、かつ着用快適性に優れた衣料となる。特に、３０Ｔ／ｍ以下のトルクを有する捲縮繊維が含まれる場合は、布帛表面がフラットであり、その結果、さらに精度よく三次元姿勢情報を検知可能であり、かつ着用快適性に優れた衣料となる。
なお、かかる衣料には、スポーツ衣料、紳士衣料、婦人衣料、アウター、インナー、寝衣、ベスト、腹巻、帽子、手袋、靴下などが含まれる。
【実施例】
【００３７】
以下、実施例をあげて本発明を詳細に説明するが、本発明はこれらによって何ら限定されるものではない。なお、実施例中の各物性は下記の方法により測定したものである。
（１）トルク
試料（捲縮糸）約７０ｃｍを横に張り、中央部に０．１８ｍＮ×表示テックス（２ｍｇ／ｄｅ）の初荷重を吊るした後、両端を引揃える。  糸は残留トルクにより回転しはじめるが初荷重が静止するまでそのままの状態で持ち、撚糸を得る。こうして得た撚糸を１７．６４ｍＮ×表示テックス（０．２ｇ／ｄｅ）の荷重下で２５ｃｍ長の撚数を検撚器で測定する。得られた撚数（Ｔ／２５ｃｍ）を４倍にしてトルク（Ｔ／ｍ）とする。
（２）インターレース度
交絡糸を８．８２ｍＮ×表示テックス（０．１ｇ／ｄｅ）の荷重下で１ｍの長さをとり、除重後、室温で２４時放縮後の結節点の数を読み取り、個／ｍで表示する。
（３）捲縮率
供試糸条を、周長が１．１２５ｍの検尺機のまわりに巻きつけて、乾繊度が３３３３ｄｔｅｘのかせを調製した。前記かせを、スケール板の吊り釘に懸垂して、その下部分に６ｇの初荷重を付加し、さらに３００ｇの荷重を付加したときのかせの長さＬ０を測定する。その後、直ちに、前記かせから荷重を除き、スケール板の吊り釘から外し、このかせを沸騰水中に３０分間浸漬して、捲縮を発現させる。沸騰水処理後のかせを沸騰水から取り出し、かせに含まれる水分をろ紙により吸収除去し、室温において２４時間風乾する。この風乾されたかせを、スケール板の吊り釘に懸垂し、その下部分に、３００ｇの荷重をかけ、１分後にかせの長さＬ１ａを測定し、その後かせから荷重を外し、１分後にかせの長さＬ２ａを測定する。供試フィラメント糸条の捲縮率（ＣＰ）を、下記式により算出する。
ＣＰ（％）＝（（Ｌ１ａ−Ｌ２ａ）／Ｌ０）×１００
（４）ストレッチ性およびストレッチ回復性
布帛から、ヨコ方向およびタテ方向のいずれか一方に、巾５ｃｍ、長さ２０ｃｍの試験片を２枚採取し、試験片とする。自記記録装置付定速伸長形引張試験機を用い、試験片に対し、初荷重１９６．１ｍＮ（２０ｇｆ）を加え、つかみ間隔１０ｃｍ、引張速度３０ｃｍ／ｍｉｎで１４．７Ｎ（１．５ｋｇｆ）定荷重まで引き伸ばし、伸長率、すなわちストレッチ性（％）を、小数点一桁を四捨五入して算出する。
【００３８】
引き続き、その後１分間放置し、次に同速度でもとに位置に戻す。３分間放置後、スケールで残留伸び（０．０１ｃｍまで）を測定する。描かれた荷重−伸長曲線からつぎの式で伸長回復率、すなわちストレッチ回復性（％）を、小数点一桁を四捨五入して算出する。
Ｅ（％）＝（（Ｌ−Ｌ１）／Ｌ）×１００
ここでそれぞれ、Ｅ：伸長回復率、Ｌ＝一定伸び（ｍｍ）、Ｌ１＝残留伸び（ｍｍ）である。
【００３９】
上記の操作を同一試験片に対して３回繰り返し行い、その作業を各条件で２枚の試験片に対してそれぞれ実施する。ストレッチ性およびストレッチ回復性については合計６点の測定値の平均値を算出する。
（５）風合い
試験者３人の官能評価により、風合いを「特にソフト」、「ソフト」、「普通」、「硬い」の４段階に評価する。
（６）紫外線遮蔽率
島津製作所製分光光度計ＭＰＣ−３１００で、波長２８０〜４００ｎｍの範囲の紫外線遮蔽率を算出する。
（７）可視光線遮蔽率
防透性の代用特性として、島津製作所製分光光度計ＭＰＣ−３１００で、波長４００〜７００ｎｍの範囲の可視光線遮蔽率を算出する。
（８）艶消し剤の含有率
下記式により算出する。
艶消し剤の含有率（％）＝添加する艶消し剤質量（ｇｒ）／艶消し剤添加前のポリマー質量（ｇｒ）×１００
（９）運動時の三次元姿勢情報の精度
モーションセンサーとして、Ｘｓｅｎｓ（イクスセンス）社のモーションキャプチャシステムＭＶＮ−ａｗｉｎｄａの慣性式センサーを取り付けた衣料を着用し、静止状態でキャリブレーションを行った後に、その場で跳びあがって同じ姿勢で着地するという動作を１０回繰り返し行い、着地時の各センサーの座標値（ｘ軸，ｙ軸，Ｚ軸）とキャリブレーション直後の各センサーの座標値（ｘ軸，ｙ軸，Ｚ軸）の差の平均値を算出した。平均値が５ｃｍ以内の場合を「精度が非常に良い」、平均値が１０ｃｍ以内の場合を「精度が良い」とし、１０ｃｍ以上の場合を「精度が悪い」とした。
【００４０】
［実施例１］  
通常のポリエチレンテレフタレート（艶消し剤の含有率０．３重量％）を用いて通常の紡糸装置から２８０℃で溶融紡糸し、２８００ｍ／分の速度で引取り、延伸することなく巻取り、半延伸されたポリエステル糸条１４５ｄｔｅｘ／７２ｆｉｌ（単繊維の断面形状：丸断面）を得た。
【００４１】
次いで、該ポリエステル糸条を用いて、延伸倍率１．６倍、仮撚数２５００Ｔ／ｍ（Ｓ方向）、ヒーター温度１８０℃、糸速３５０ｍ／分の条件で同時延伸仮撚捲縮加工を行った。
【００４２】
また、前記ポリエステル糸条を用いて延伸倍率１．６倍、仮撚数２５００Ｔ／ｍ（Ｚ方向）、ヒーター温度１８０℃、糸速３５０ｍ／分の条件で同時延伸仮撚捲縮加工を行った。
【００４３】
次いで、これらＳ方向のトルクを有する仮撚捲縮加工糸とＺ方向のトルクを有する仮撚捲縮加工糸とを合糸して空気交絡処理を行い、複合糸（１６７ｄｔｅｘ／１４４ｆｉｌ、捲縮率１２％、トルク０Ｔ／ｍ）を得た。その際、空気交絡処理は、インターレースノズルを用いたインターレース加工であり、オーバーフィード率１．０％、圧空圧０．３ＭＰａ（３ｋｇｆ／ｃｍ２）で５０個／ｍの交絡を付与した。
【００４４】
次いで、該複合糸を用いて、２８Ｇシングル丸編機を使用して天竺組織の丸編地を編成した。そして、該編地に通常の染色仕上げ加工を行い、ファイナルセット工程で吸水加工を施した。なお、かかる吸水加工としては、親水化剤（ポリエチレンテレフタレート−ポリエチレングリコール共重合体）を編地に編地重量に対して０．３０重量％付着させた。
【００４５】
かくして得られた編地において、目付け１３５ｇ／ｍ２、密度４３コース／２．５４ｃｍ、４１ウエール／２．５４ｃｍ、ヨコ方向のストレッチ性８５％、ヨコ方向のストレッチ性回復率９５％、風合い「ソフト」であり、ソフトな風合い、ストレッチ性、抗スナッギング性に優れていた。また、該編地において、波長４００〜７００ｎｍの範囲の可視光線遮蔽率が６８％と防透性に優れるものであった。
【００４６】
かかる編地を用いてスポーツ衣料を縫製した後、モーションセンサーを備えてなる衣料を得た。かかる衣料は、運動時の三次元姿勢情報の精度が良く、かつ着用快適性に優れた衣料であった。
【００４７】
［実施例２］
実施例１において、Ｚ方向仮撚りのみの仮撚り数を１８００Ｔ／Ｍに変更することにより、複合糸（１６７ｄｔｅｘ／１４４ｆｉｌ、捲縮率８％、トルク１０Ｔ／ｍ）を得た。これ以外は実施例１と同様にした。
かくして得られた編地において、目付け１４０ｇ／ｍ２、密度５０コース／２．５４ｃｍ、４５ウエール／２．５４ｃｍ、ヨコ方向のストレッチ性８０％、ヨコ方向のストレッチ性回復率９２％、風合い「ソフト」であり、ソフトな風合い、ストレッチ性に優れていた。
かかる編地を用いてスポーツ衣料を縫製した後、モーションセンサーを備えてなる衣料を得た。かかる衣料は、運動時の三次元姿勢情報の精度が良く、かつ着用快適性に優れた衣料であった。
【００４８】
［実施例３］
通常のポリエチレンテレフタレート（艶消し剤の含有率０．３重量％）を用いて通常の紡糸装置から２８０℃で溶融紡糸し、２８００ｍ／分の速度で引取り、延伸することなく巻取り、半延伸されたポリエステル糸条９０ｄｔｅｘ／４８ｆｉｌ（単繊維の断面形状：丸断面）を得た。
【００４９】
次いで、該ポリエステル糸条を用いて、延伸倍率１．６倍、仮撚数２５００Ｔ／ｍ（Ｓ方向）、ヒーター温度１８０℃、糸速３５０ｍ／分の条件で同時延伸仮撚捲縮加工を行った。
【００５０】
また、前記ポリエステル糸条を用いて、延伸倍率１．６倍、仮撚数２５００Ｔ／ｍ（Ｚ方向）、ヒーター温度１８０℃、糸速３５０ｍ／分の条件で同時延伸仮撚捲縮加工を行った。
【００５１】
次いで、これらＳ方向のトルクを有する仮撚捲縮加工糸とＺ方向のトルクを有する仮撚捲縮加工糸を合糸して空気交絡処理を行い、複合糸（１１０ｄｔｅｘ／９６ｆｉｌ、捲縮率７％、トルク０Ｔ／ｍ）を得た。空気交絡処理は、インターレースノズルを用い、オーバーフィード率１．０％、圧空圧０．３ＭＰａ（３ｋｇｆ／ｃｍ２）で３０個／ｍの交絡を付与した。
【００５２】
次いで、該複合糸を表側糸条として用い、一方、ポリエチレンテレフタレート（艶消し剤の含有率０．３重量％）からなる仮撚捲縮加工糸（５６ｄｔｅｘ／７２ｆｉｌ、捲縮率１３％、トルク４０Ｔ／ｍ）を裏側糸条として用い、２８Ｇダブル丸編機を使用して片側結接組織の丸編地を編成した。そして、該編地に通常の染色仕上げ加工を行い、ファイナルセット工程で実施例１と同じ吸水加工を施した。
【００５３】
かくして得られた編地において、目付け１７５ｇ／ｍ２、密度４３コース／２．５４ｃｍ、３２ウエール／２．５４ｃｍ、ヨコ方向のストレッチ性９０％、ヨコ方向のストレッチ性回復率９６％、風合い「ソフト」であり、ソフトな風合い、ストレッチ性に優れていた。
【００５４】
かかる編地を用いてスポーツ衣料を縫製した後、モーションセンサーを備えてなる衣料を得た。かかる衣料は、運動時の三次元姿勢情報の精度が良く、かつ着用快適性に優れた衣料であった。
【００５５】
［実施例４］
実施例１において、ポリエチレンテレフタレートに、２，２’−ｐ−フェニレンビス（３，１−ベンゾオキサジン−４−オン）有機系紫外線吸収剤をポリエチレンテレフタレート重量に対して１．０重量％含ませること以外は実施例１と同様にした。得られた編地において、波長２８０〜４００ｎｍの範囲の紫外線遮蔽率９４％と紫外線遮蔽性に優れるものであった。
かかる編地を用いてスポーツ衣料を縫製した後、モーションセンサーを備えてなる衣料を得た。かかる衣料は、運動時の三次元姿勢情報の精度が良く、かつ着用快適性に優れた衣料であった。
【００５６】
［実施例５］
実施例１において、単繊維の断面形状を、特許第５１５５１６２号公報の図１に示されているような、片側あたり３個のくびれ部を有し、その断面扁平度Ｂ／Ｃ１が３．２であり、かつ比Ｃ１／Ｃ２が１．２である扁平断面形状に変更すること以外は実施例１と同様にした。
得られた編地において、風合いが「特にソフト」であった。また、該編地は吸水性においても優れていた。
かかる編地を用いてスポーツ衣料を縫製した後、モーションセンサーを備えてなる衣料を得た。かかる衣料は、運動時の三次元姿勢情報の精度が良く、かつ着用快適性に優れた衣料であった。    
【００５７】
［実施例６］
実施例１において、単繊維の断面形状を、十字断面形状に変更すること以外は実施例１と同様にした。
得られた編地において、風合いが「ソフト」であった。また、該編地は吸水性においても優れていた。
かかる編地を用いてスポーツ衣料を縫製した後、モーションセンサーを備えてなる衣料を得た。かかる衣料は、運動時の三次元姿勢情報の精度が良く、かつ着用快適性に優れた衣料であった。
【００５８】
［実施例７］
実施例１において、通常のポリエチレンテレフタレート（艶消し剤の含有率０．３重量
％）にかえて、通常のポリトリメチレンテレフタレート（艶消し剤の含有率０．３重量％）を用いること以外は実施例１と同様にした。得られた編地において、風合いが「特にソフト」であった。
かかる編地を用いてスポーツ衣料を縫製した後、モーションセンサーを備えてなる衣料を得た。かかる衣料は、運動時の三次元姿勢情報の精度が良く、かつ着用快適性に優れた衣料であった。
【００５９】
［実施例８］
実施例１において、布帛の片面上に繊維径が５０ｎｍの極細繊維からなるナノファイバー織物を積層すること以外は実施例１と同様にした。得られた編地において風合いが「特にソフト」であった。
かかる編地を用いてスポーツ衣料を縫製した後、モーションセンサーを備えてなる衣料を得た。かかる衣料は、運動時の三次元姿勢情報の精度が非常に良く、かつ着用快適性に優れた衣料であった。
【００６０】
［実施例９］
実施例１において、布帛の片面上に繊維径の５００ｎｍの極細繊維からなるナノファイバー織物を積層すること以外は実施例１と同様にした。得られた編地において風合いが「特にソフト」であった。
かかる編地を用いてスポーツ衣料を縫製した後、モーションセンサーを備えてなる衣料を得た。かかる衣料は、運動時の三次元姿勢情報の精度が非常に良く、かつ着用快適性に優れた衣料であった。
【００６１】
［実施例１０］
実施例１において、布帛の片面上に繊維径が１０００ｎｍの極細繊維からなるナノファイバー織物を積層すること以外は実施例１と同様にした。得られた編地において風合いが「特にソフト」であった。
かかる編地を用いてスポーツ衣料を縫製した後、モーションセンサーを備えてなる衣料を得た。かかる衣料は、運動時の三次元姿勢情報の精度が非常に良く、かつ着用快適性に優れた衣料であった。
【００６２】
［実施例１１］
実施例１において、布帛の片面上に繊維径が１５００ｎｍの極細繊維からなるナノファイバー織物を積層すること以外は実施例１と同様にした。得られた編地において風合いが「特にソフト」であった。
かかる編地を用いてスポーツ衣料を縫製した後、モーションセンサーを備えてなる衣料を得た。かかる衣料は、運動時の三次元姿勢情報の精度が非常に良く、かつ着用快適性に優れた衣料
であった。
【００６３】
［実施例１２］
実施例１において、布帛の片面上に繊維径が３０００ｎｍの極細繊維からなるナノファイバー織物を積層すること以外は実施例１と同様にした。得られた編地において風合いが「特にソフト」であった。
かかる編地を用いてスポーツ衣料を縫製した後、モーションセンサーを備えてなる衣料を得た。かかる衣料は、運動時の三次元姿勢情報の精度が良く、かつ着用快適性に優れた衣料であった。
【００６４】
［比較例１］
ポリエチレンテレフタレートからなる仮撚捲縮加工糸（１６７ｄｔｅｘ／１４４ｆｉｌ、捲縮率１４％、トルク４５Ｔ／ｍ）を用い、２８Ｇシングル丸編機を使用して天竺組織の丸編地を編成した。そして、該編地に通常の染色仕上げ加工を行い、ファイナルセット工程で実施例１と同じ吸水加工を施した。
かくして得られた編地において、目付け１３０ｇ／ｍ２、密度４２コース／２．５４ｃｍ、４１ウエール／２．５４ｃｍ、ヨコ方向のストレッチ性１５％、ヨコ方向のストレッチ性回復率７０％、風合い「ソフト」であった。タテ方向のストレッチ性は２０％未満であった。
かかる編地を用いてスポーツ衣料を縫製した後、モーションセンサーを備えてなる衣料を得た。かかる衣料は、実施例１で得られた衣料よりも運動時の三次元姿勢情報の精度が悪く、また着用快適性にも劣るものであった。
【００６５】
［比較例２］
ポリエチレンテレフタレートからなる仮撚捲縮加工糸（１１０ｄｔｅｘ／９６ｆｉｌ、捲縮率１０％、トルク３５Ｔ／ｍ）を表側糸条として用い、一方、ポリエチレンテレフタレートからなる仮撚捲縮加工糸（５６ｄｔｅｘ／７２ｆｉｌ、捲縮率１３％、トルク４０Ｔ／ｍ）を裏側糸条として用い、２８Ｇダブル丸編機を使用して片側結接組織の丸編地を編成した。そして、該編地に通常の染色仕上げ加工を行い、ファイナルセット工程で実施例１と同じ吸水加工を施した。
かくして得られた編地において、目付け１３０ｇ／ｍ２、密度４２コース／２．５４ｃｍ、４１ウエール／２．５４ｃｍ、抗スナッギング性２級、ヨコ方向のストレッチ性１５％、ヨコ方向のストレッチ性回復率６５％、風合い「ソフト」であった。タテ方向のストレッチ性は２０％未満であった。
かかる編地を用いてスポーツ衣料を縫製した後、モーションセンサーを備えてなる衣料を得た。かかる衣料は、実施例１で得られた衣料よりも運動時の三次元姿勢情報の精度が悪く、また着用快適性にも劣るものであった。
【産業上の利用可能性】
【００６６】
本発明によれば、モーションセンサーを備えてなる衣料であって、精度よく三次元姿勢情報を検知可能であり、かつ着用快適性に優れた衣料が提供され、その工業的価値は極めて大である。